(57)【要約】【課題】包装体の外観を保持しつつ、シメジの鮮度を長期間保持することが可能な包装技術を提供する。【解決手段】脱気状態にある合成樹脂フィルムからなる包装袋の内部空間に菌茸類が収容されている菌茸類入り包装体であって、当該菌茸類入り包装体の２３℃、６０％ＲＨにおける菌茸類１００ｇあたりの酸素透過量が、５５ｃｃ／１００ｇ・ｄａｙ・ａｔｍ以上４２６ｃｃ／１００ｇ・ｄａｙ・ａｔｍ以下であり、菌茸類入り包装体の２３℃、６０％ＲＨにおける菌茸類１００ｇあたりの酸素透過量をＴｏとし、菌茸類入り包装体の２３℃、６０％ＲＨにおける菌茸類１００ｇあたりの二酸化炭素透過量をＴｃとしたとき、Ｔｃ≧Ｔｏの関係が成り立つ。【選択図】なし【特許請求の範囲】
【請求項１】
脱気状態にある合成樹脂フィルムからなる包装袋の内部空間に菌茸類が収容されている菌茸類入り包装体であって、
当該菌茸類入り包装体の２３℃、６０％ＲＨにおける菌茸類１００ｇあたりの酸素透過量が、５５ｃｃ／１００ｇ・ｄａｙ・ａｔｍ以上４２６ｃｃ／１００ｇ・ｄａｙ・ａｔｍ以下であり、
菌茸類入り包装体の２３℃、６０％ＲＨにおける菌茸類１００ｇあたりの酸素透過量をＴｏとし、菌茸類入り包装体の２３℃、６０％ＲＨにおける菌茸類１００ｇあたりの二酸化炭素透過量をＴｃとしたとき、Ｔｃ≧Ｔｏの関係が成り立つ、菌茸類入り包装体。
【請求項２】
菌茸類入り包装体の２３℃、６０％ＲＨにおける菌茸類１００ｇあたりの二酸化炭素透過量が、９１ｃｃ／１００ｇ・ｄａｙ・ａｔｍ以上２１３１ｃｃ／１００ｇ・ｄａｙ・ａｔｍ以下である、請求項１に記載の菌茸類入り包装体。
【請求項３】
前記包装袋の内表面に対する水の接触角が、３°以上６０°以下である、請求項１または２に記載の菌茸類入り包装体。
【請求項４】
前記合成樹脂フィルムが、ポリエチレン、ポリプロピレン、ポリスチレン及びエチレン−酢酸ビニル共重合樹脂からなる群より選択される１種以上の樹脂を含む樹脂層を有する、請求項１乃至３のいずれか一項に記載の菌茸類入り包装体。
【請求項５】
前記樹脂層が防曇剤をさらに含む、請求項４に記載の菌茸類入り包装体。
【請求項６】
前記樹脂の融点が７５℃以上１７０℃以下である、請求項４または５に記載の菌茸類入り包装体。
【請求項７】
前記合成樹脂フィルムが無延伸フィルムである、請求項１乃至６のいずれか一項に記載の菌茸類入り包装体。
【請求項８】
合成樹脂フィルムからなる包装袋の内部空間に菌茸類を収容する工程と、
前記包装袋を脱気しながら密封することにより菌茸類入り包装体を得る工程と、
を含み、
前記菌茸類入り包装体の２３℃、６０％ＲＨにおける菌茸類１００ｇあたりの酸素透過量が、５５ｃｃ／１００ｇ・ｄａｙ・ａｔｍ以上４２６ｃｃ／１００ｇ・ｄａｙ・ａｔｍ以下であり、
前記菌茸類入り包装体の２３℃、６０％ＲＨにおける菌茸類１００ｇあたりの酸素透過量をＴｏとし、前記菌茸類入り包装体の２３℃、６０％ＲＨにおける菌茸類１００ｇあたりの二酸化炭素透過量をＴｃとしたとき、Ｔｃ≧Ｔｏの関係が成り立つことを特徴とする菌茸類の鮮度保持方法。
【発明の詳細な説明】
【技術分野】
【０００１】
本発明は、菌茸類入り包装体および菌茸類の鮮度保持方法に関する。
【背景技術】
【０００２】
収穫後の菌茸類は、合成樹脂フィルムからなる包装袋内に脱気包装された状態で市場に流通されることもある。上述した包装袋を構成する合成樹脂フィルムについては、菌茸類の鮮度を長期間保持する観点から、これまでに種々の報告がなされている。
【０００３】
たとえば、特許文献１には、フィルム材の通気量を所要値に設定する未貫通の通気穴を設けた合成樹脂フィルムを用いて、きのこを包装する技術が開示されている。
【先行技術文献】
【特許文献】
【０００４】
【特許文献１】特開平６−３２９１６２号公報
【発明の概要】
【発明が解決しようとする課題】
【０００５】
しかしながら、従来の手法で菌茸類を脱気包装してなる包装体を保存した場合、該菌茸類を包装してからの時間経過に伴って、包装体が僅かに膨らむ、包装した菌茸類が変色（褐変）してしまう、包装した菌茸類から異臭が発生する等の不都合が生じることがあった。
【０００６】
以上を踏まえ、本発明は、包装体の外観を保持しつつ、菌茸類の鮮度を長期間維持することが可能な包装技術を提供する。
【課題を解決するための手段】
【０００７】
本発明によれば、脱気状態にある合成樹脂フィルムからなる包装袋の内部空間に菌茸類が収容されている菌茸類入り包装体であって、
当該菌茸類入り包装体の２３℃、６０％ＲＨにおける菌茸類１００ｇあたりの酸素透過量が、５５ｃｃ／１００ｇ・ｄａｙ・ａｔｍ以上４２６ｃｃ／１００ｇ・ｄａｙ・ａｔｍ以下であり、
菌茸類入り包装体の２３℃、６０％ＲＨにおける菌茸類１００ｇあたりの酸素透過量をＴｏとし、菌茸類入り包装体の２３℃、６０％ＲＨにおける菌茸類１００ｇあたりの二酸化炭素透過量をＴｃとしたとき、Ｔｃ≧Ｔｏの関係が成り立つ、菌茸類入り包装体が提供される。
【０００８】
さらに、本発明によれば、合成樹脂フィルムからなる包装袋の内部空間に菌茸類を収容する工程と、
前記包装袋を脱気しながら密封することにより菌茸類入り包装体を得る工程と、
を含み、
前記菌茸類入り包装体の２３℃、６０％ＲＨにおける菌茸類１００ｇあたりの酸素透過量が、５５ｃｃ／１００ｇ・ｄａｙ・ａｔｍ以上４２６ｃｃ／１００ｇ・ｄａｙ・ａｔｍ以下であり、
前記菌茸類入り包装体の２３℃、６０％ＲＨにおける菌茸類１００ｇあたりの酸素透過量をＴｏとし、前記菌茸類入り包装体の２３℃、６０％ＲＨにおける菌茸類１００ｇあたりの二酸化炭素透過量をＴｃとしたとき、Ｔｃ≧Ｔｏの関係が成り立つことを特徴とする菌茸類の鮮度保持方法が提供される。
【発明の効果】
【０００９】
本発明によれば、包装体の外観を保持しつつ、菌茸類の鮮度を長期間維持することが可能な包装技術を提供することができる。
【発明を実施するための形態】
【００１０】
＜菌茸類入り包装体＞
本実施形態に係る菌茸類入り包装体（以下、本包装体ともいう。）は、脱気状態にある合成樹脂フィルムからなる包装袋の内部空間に菌茸類が収容されているものである。すなわち、本包装体は、菌茸類入り脱気包装体である。本包装体は、以下の２つの条件を満たす構成を採用したものである。これにより、包装体の外観を保持しつつ、菌茸類の鮮度を長期間維持することが可能となる。
第１の条件は、本包装体の２３℃、６０％ＲＨにおける菌茸類１００ｇあたりの酸素透過量が、５５ｃｃ／１００ｇ・ｄａｙ・ａｔｍ以上４２６ｃｃ／１００ｇ・ｄａｙ・ａｔｍ以下となることである。
第２の条件は、本包装体の２３℃、６０％ＲＨにおける菌茸類１００ｇあたりの酸素透過量をＴｏとし、本包装体の２３℃、６０％ＲＨにおける菌茸類１００ｇあたりの二酸化炭素透過量をＴｃとしたとき、Ｔｃ≧Ｔｏの関係が成り立つことである。
【００１１】
ここで、菌茸類は、収穫後も呼吸を持続している。そのため、収穫後の貯蔵、流通または保存中に、菌茸類自身の呼吸によりエネルギーを消費し鮮度の劣化を引き起こす。一般に、菌茸類の鮮度を保持するためには、該菌茸類の呼吸量と、たとえば、合成樹脂フィルムなどの該菌茸類を包装するために用いる包装資材のガス透過量のバランスによって包装体内を低酸素濃度、高二酸化炭素濃度状態とすることが有効であるとされている。
【００１２】
本実施形態における菌茸類としては、エノキタケ、エリンギ、キクラゲ、キヌガサタケ、シイタケ、シメジ、シロキクラゲ、タモギタケ、チチタケ、ナメコ、ナラタケ、ハタケシメジ、ヒラタケ、ブナシメジ、ポルチーニ、ホンシメジ、マイタケ、マッシュルーム、マツタケ、ヤマブシタケ等が挙げられる。中でも、汎用性の観点から、エノキタケ、エリンギ、シイタケ、シメジおよびマイタケが好ましい。また、上述した菌茸類は、カットした状態、すなわち、いわゆるカット野菜の形態であってもよい。
【００１３】
本包装体は、菌茸類の呼吸量と、該包装体単位でのガス透過性能のバランスを制御したものである。これにより、本包装体によれば、該包装体内に存在する各種ガス濃度条件を従来の手法と比べて高いレベルで制御することができる。
具体的には、本包装体は、上述したように、本包装体の２３℃、６０％ＲＨにおける菌茸類１００ｇあたりの酸素透過量Ｔｏが所定の値を示し、かつ本包装体の２３℃、６０％ＲＨにおける菌茸類１００ｇあたりの二酸化炭素透過量Ｔｃが、上記本包装体の２３℃、６０％ＲＨにおける菌茸類１００ｇあたりの酸素透過量Ｔｏ以上の値となるように、そのガス透過性能を制御したものである。このため、本包装体によれば、以下の効果が得られる。
第１に、本包装体によれば、菌茸類が酸素欠乏症（酸欠状態）となることや、包装体内のガス濃度条件が酸素過多となることを防ぐことができる。これにより、結果として、菌茸類の鮮度を長期間安定的に維持することが可能となる。
第２に、本包装体によれば、菌茸類を包装してからの時間経過に伴って、該包装体内の酸素濃度が増大することを抑制することができるため、該菌茸類の呼吸量が増大することを抑制することができる。これにより、結果として、菌茸類を包装してからの時間経過に伴って包装体が膨らむことを抑制できるという点において、該包装体の外観（見栄え）を良好な状態に長期間保持することができる。
【００１４】
本実施形態において、本包装体の２３℃、６０％ＲＨにおける菌茸類１００ｇあたりの酸素透過量Ｔｏの下限値は、５５ｃｃ／１００ｇ・ｄａｙ・ａｔｍ以上であるが、好ましくは、菌茸類に異臭が発生することを抑制する観点から、６７ｃｃ／１００ｇ・ｄａｙ・ａｔｍ以上であり、より好ましくは、包装体の外観が変化することを抑制する観点から、７３ｃｃ／１００ｇ・ｄａｙ・ａｔｍ以上であり、さらに好ましくは、包装体の外観と、菌茸類の鮮度とをバランスよく保持する観点から、最も好ましくは、８０ｃｃ／１００ｇ・ｄａｙ・ａｔｍ以上である。このように、本包装体の菌茸類１００ｇあたりの酸素透過量Ｔｏが上記下限値以上となるように制御した場合、菌茸類が酸素欠乏症（酸欠状態）になることなく、包装体内に収容された菌茸類の呼吸量が、該菌茸類を包装してからの時間経過に伴って増大することを抑制することができる。そのため、本包装体の菌茸類１００ｇあたりの酸素透過量Ｔｏが上記下限値以上となるように制御した場合、結果として、包装体の外観を保持しつつ、菌茸類の鮮度を長期間安定的に維持することができる。
【００１５】
一方、本実施形態において、本包装体の２３℃、６０％ＲＨにおける菌茸類１００ｇあたりの酸素透過量Ｔｏの上限値は、４２６ｃｃ／１００ｇ・ｄａｙ・ａｔｍ以下であるが、好ましくは、包装体の外観が変化することを抑制する観点から、４１４ｃｃ／１００ｇ・ｄａｙ・ａｔｍ以下であり、より好ましくは、菌茸類に変色（褐変）が生じることを抑制する観点から、３９６ｃｃ／１００ｇ・ｄａｙ・ａｔｍ以下であり、さらに好ましくは、包装体の外観と、菌茸類の鮮度とをバランスよく保持する観点から、３０４ｃｃ／１００ｇ・ｄａｙ・ａｔｍ以下である。このように、本包装体の菌茸類１００ｇあたりの酸素透過量Ｔｏが上記上限値以下となるように制御した場合、結果として、包装体の外観を保持しつつ、菌茸類の鮮度を長期間安定的に維持することが可能となる。
【００１６】
また、本包装体において、合成樹脂フィルムの２３℃、６０％ＲＨにおける菌茸類１００ｇあたりの酸素透過量Ｔ１の下限値は、好ましくは、７０２ｃｃ／１００ｇ・ｍ２・ｄａｙ・ａｔｍ以上であり、より好ましくは、８４３ｃｃ／１００ｇ・ｍ２・ｄａｙ・ａｔｍ以上であり、さらに好ましくは、１０３０ｃｃ／１００ｇ・ｍ２・ｄａｙ・ａｔｍ以上であり、最も好ましくは、１１２４ｃｃ／１００ｇ・ｍ２・ｄａｙ・ａｔｍ以上である。このように、合成樹脂フィルムの菌茸類１００ｇあたりの酸素透過量Ｔ１が上記下限値以上となるように制御した場合、包装体の外観と、菌茸類の鮮度と、をバランスよく保持することができる。
【００１７】
一方、合成樹脂フィルムの２３℃、６０％ＲＨにおける菌茸類１００ｇあたりの酸素透過量Ｔ１の上限値は、好ましくは、４０９８ｃｃ／１００ｇ・ｍ２・ｄａｙ・ａｔｍ以下であり、より好ましくは、３９８０ｃｃ／１００ｇ・ｍ２・ｄａｙ・ａｔｍ以下であり、さらに好ましくは、３８０５ｃｃ／１００ｇ・ｍ２・ｄａｙ・ａｔｍ以下であり、最も好ましくは、２９２７ｃｃ／１００ｇ・ｍ２・ｄａｙ・ａｔｍ以下である。このように、合成樹脂フィルムの菌茸類１００ｇあたりの酸素透過量Ｔ１が上記上限値以下となるように制御した場合、結果として、包装体の外観を保持しつつ、菌茸類の鮮度を長期間安定的に維持することができる。
【００１８】
また、本実施形態において、合成樹脂フィルムの２３℃、６０％ＲＨにおける酸素透過量Ｔｘの下限値は、好ましくは、１５００ｃｃ／ｍ２・ｄａｙ・ａｔｍ以上であり、より好ましくは、１８００ｃｃ／ｍ２・ｄａｙ・ａｔｍ以上であり、さらに好ましくは、２２００ｃｃ／ｍ２・ｄａｙ・ａｔｍ以上であり、特に好ましくは、２４００ｃｃ／ｍ２・ｄａｙ・ａｔｍ以上であり、最も好ましくは、２５００ｃｃ／ｍ２・ｄａｙ・ａｔｍ以上である。このように、合成樹脂フィルムの酸素透過量Ｔｘが上記下限値以上となるように制御した場合、包装体内の菌茸類が酸素欠乏症（酸欠状態）となることを防ぐことができるため、結果として、菌茸類の鮮度を長期間安定的に維持することができる。
【００１９】
一方、本実施形態において、合成樹脂フィルムの２３℃、６０％ＲＨにおける酸素透過量Ｔｘの上限値は、好ましくは、７０００ｃｃ／ｍ２・ｄａｙ・ａｔｍ以下であり、より好ましくは、６８００ｃｃ／ｍ２・ｄａｙ・ａｔｍ以下であり、さらに好ましくは、６５００ｃｃ／ｍ２・ｄａｙ・ａｔｍ以下であり、最も好ましくは、５０００ｃｃ／ｍ２・ｄａｙ・ａｔｍ以下である。このように、合成樹脂フィルムの酸素透過量Ｔｘが上記上限値以下となるように制御した場合、包装体内のガス濃度条件が酸素過多になることを防ぐことができるため、結果として、包装体の外観を保持しつつ、菌茸類の鮮度を長期間安定的に維持することが可能となる。
【００２０】
上述した合成樹脂フィルムの２３℃、６０％ＲＨにおける酸素透過量Ｔｘと、合成樹脂フィルムの２３℃、６０％ＲＨにおける菌茸類１００ｇあたりの酸素透過量Ｔ１と、本包装体の２３℃、６０％ＲＨにおける菌茸類１００ｇあたりの酸素透過量Ｔｏは、それぞれ以下の方法で算出することができる。まず、合成樹脂フィルムの２３℃、６０％ＲＨにおける酸素透過量Ｔｘ［ｃｃ／ｍ２・ｄａｙ・ａｔｍ］を、モコン（ＭＯＣＯＮ）社製の酸素透過率測定装置（オキシトラン（登録商標）ＯＸ−ＴＲＡＮ ２／２１）を使用し、ＪＩＳ Ｋ７１２６−２における付属書Ｂに準拠した方法で測定する。次に、上述した方法で得られた合成樹脂フィルムの酸素透過量Ｔｘ［ｃｃ／ｍ２・ｄａｙ・ａｔｍ］に関する測定値を、包装袋内に収容する菌茸類の重量で除し、算出された値に、１００を乗ずる。こうすることで、本実施形態に係る合成樹脂フィルムの２３℃、６０％ＲＨにおける菌茸類１００ｇあたりの酸素透過量Ｔ１［ｃｃ／１００ｇ・ｍ２・ｄａｙ・ａｔｍ］を算出することができる。
次に、上述した合成樹脂フィルムの２３℃、６０％ＲＨにおける菌茸類１００ｇあたりの酸素透過量Ｔ１［ｃｃ／１００ｇ・ｍ２・ｄａｙ・ａｔｍ］の値に、包装体の内表面積［ｍ２］を乗ずることにより、本包装体の２３℃、６０％ＲＨにおける菌茸類１００ｇあたりの酸素透過量Ｔｏ［ｃｃ／１００ｇ・ｄａｙ・ａｔｍ］を算出することができる。
【００２１】
本実施形態において、本包装体の２３℃、６０％ＲＨにおける菌茸類１００ｇあたりの二酸化炭素透過量Ｔｃの下限値は、好ましくは、９１ｃｃ／１００ｇ・ｄａｙ・ａｔｍ以上であり、より好ましくは、１５２ｃｃ／１００ｇ・ｄａｙ・ａｔｍ以上であり、さらに好ましくは、１８２ｃｃ／１００ｇ・ｄａｙ・ａｔｍ以上である。こうすることで、本包装体を保存している際に、該包装体が膨らむことを抑制できる。具体的には、本包装体の２３℃、６０％ＲＨにおける菌茸類１００ｇあたりの二酸化炭素透過量Ｔｃが上記下限値以上となるように制御した場合、包装体内のガス濃度条件が二酸化炭素過多となり、菌茸類の呼吸量が制限され、菌茸類の鮮度が保持されることによって、菌茸類に異臭が発生することや、包装体が膨らんでしまうことを抑制することができる。これにより、結果として、見栄えよく、菌茸類の鮮度を長期間安定的に保持することができる。
【００２２】
一方、本包装体の２３℃、６０％ＲＨにおける菌茸類１００ｇあたりの二酸化炭素透過量Ｔｃの上限値は、好ましくは、２１３１ｃｃ／１００ｇ・ｄａｙ・ａｔｍ以下であり、より好ましくは、１８２６ｃｃ／１００ｇ・ｄａｙ・ａｔｍ以下であり、さらに好ましくは、１６７４ｃｃ／１００ｇ・ｄａｙ・ａｔｍ以下であり、最も好ましくは、１５９２ｃｃ／１００ｇ・ｄａｙ・ａｔｍ以下である。こうすることで、包装体内に収容された菌茸類に変色（褐変）が生じることを抑制することができる。そのため、本包装体の２３℃、６０％ＲＨにおける菌茸類１００ｇあたりの二酸化炭素透過量Ｔｃが上記上限値以下となるように制御した場合、包装体内のガス濃度条件が酸素過多となることを防ぎつつ、菌茸類に変色（褐変）が生じることを抑制することができるため、結果として、菌茸類の鮮度を長期間安定的に保持することが可能となる。
【００２３】
また、本包装体において、合成樹脂フィルムの２３℃、６０％ＲＨにおける菌茸類１００ｇあたりの二酸化炭素透過量Ｔ２の下限値は、好ましくは、１４０５ｃｃ／１００ｇ・ｍ２・ｄａｙ・ａｔｍ以上であり、より好ましくは、１４５９ｃｃ／１００ｇ・ｍ２・ｄａｙ・ａｔｍ以上であり、さらに好ましくは、２８１０ｃｃ／１００ｇ・ｍ２・ｄａｙ・ａｔｍ以上である。このように、合成樹脂フィルムの菌茸類１００ｇあたりの二酸化炭素透過量Ｔ２が上記下限値以上となるように制御した場合、包装体の外観と、菌茸類の鮮度とをバランスよく保持することができる。
【００２４】
一方、合成樹脂フィルムの２３℃、６０％ＲＨにおける菌茸類１００ｇあたりの二酸化炭素透過量Ｔ２の上限値は、好ましくは、２０４８８ｃｃ／１００ｇ・ｍ２・ｄａｙ・ａｔｍ以下であり、より好ましくは、１７５６１ｃｃ／１００ｇ・ｍ２・ｄａｙ・ａｔｍ以下であり、さらに好ましくは、１６０９８ｃｃ／１００ｇ・ｍ２・ｄａｙ・ａｔｍ以下であり、最も好ましくは、１４６３４ｃｃ／１００ｇ・ｍ２・ｄａｙ・ａｔｍ以下である。このように、合成樹脂フィルムの菌茸類１００ｇあたりの二酸化炭素透過量Ｔ２が上記上限値以下となるように制御した場合、結果として、包装体の外観を保持しつつ、菌茸類の鮮度を長期間安定的に維持することができる。
【００２５】
また、本実施形態において、合成樹脂フィルムの２３℃、６０％ＲＨにおける二酸化炭素透過量Ｔｙの下限値は、好ましくは、３０００ｃｃ／ｍ２・ｄａｙ・ａｔｍ以上であり、より好ましくは、５０００ｃｃ／ｍ２・ｄａｙ・ａｔｍ以上であり、さらに好ましくは、６０００ｃｃ／ｍ２・ｄａｙ・ａｔｍ以上である。このように、合成樹脂フィルムの二酸化炭素透過量Ｔｙが上記下限値以上となるように制御した場合、包装体内のガス濃度条件が二酸化炭素過多になることを防ぐことができるため、結果として、包装体の外観を保持しつつ、菌茸類の鮮度を長期間安定的に維持することが可能となる。
【００２６】
一方、合成樹脂フィルムの２３℃、６０％ＲＨにおける二酸化炭素透過量Ｔｙの上限値は、好ましくは、３５０００ｃｃ／ｍ２・ｄａｙ・ａｔｍ以下であり、より好ましくは、３００００ｃｃ／ｍ２・ｄａｙ・ａｔｍ以下であり、さらに好ましくは、２７５００ｃｃ／ｍ２・ｄａｙ・ａｔｍ以下であり、最も好ましくは、２５０００ｃｃ／ｍ２・ｄａｙ・ａｔｍ以下である。このように、合成樹脂フィルムの二酸化炭素透過量Ｔｙが上記上限値以下となるように制御した場合、包装体内の酸素濃度が増大することを防ぐことができるため、結果として、菌茸類の鮮度を長期間安定的に維持することができる。
【００２７】
上述した合成樹脂フィルムの２３℃、６０％ＲＨにおける二酸化炭素透過量Ｔｙと、合成樹脂フィルムの２３℃、６０％ＲＨにおける菌茸類１００ｇあたりの二酸化炭素透過量Ｔ２と、本包装体の２３℃、６０％ＲＨにおける菌茸類１００ｇあたりの二酸化炭素透過量Ｔｃは、それぞれ以下の方法で算出することができる。まず、合成樹脂フィルムの２３℃、６０％ＲＨにおける二酸化炭素透過量Ｔｙ［ｃｃ／ｍ２・ｄａｙ・ａｔｍ］を、モコン（ＭＯＣＯＮ）社製の二酸化炭素透過率測定装置（ＰＥＲＭＡＴＲＡＮ−Ｃ  ４／４１）を使用し、ＪＩＳ Ｋ７１２６−２における付属書Ｂに準拠した方法で測定する。次に、上述した方法で得られた合成樹脂フィルムの２３℃、６０％ＲＨにおける二酸化炭素透過量Ｔｙ［ｃｃ／ｍ２・ｄａｙ・ａｔｍ］に関する測定値を、包装袋内に収容する菌茸類の重量で除し、算出された値に、１００を乗ずる。こうすることで、本実施形態に係る合成樹脂フィルムの２３℃、６０％ＲＨにおける菌茸類１００ｇあたりの二酸化炭素透過量Ｔ２［ｃｃ／１００ｇ・ｍ２・ｄａｙ・ａｔｍ］を算出することができる。
次に、上述した合成樹脂フィルムの２３℃、６０％ＲＨにおける菌茸類１００ｇあたりの二酸化炭素透過量Ｔ２［ｃｃ／１００ｇ・ｍ２・ｄａｙ・ａｔｍ］の値に、包装体の内表面積［ｍ２］を乗ずることにより、本包装体の２３℃、６０％ＲＨにおける菌茸類１００ｇあたりの二酸化炭素透過量Ｔｃ［ｃｃ／１００ｇ・ｄａｙ・ａｔｍ］を算出することができる。
【００２８】
また、本包装体は、上述したとおり、本包装体の２３℃、６０％ＲＨにおける菌茸類１００ｇあたりの酸素透過量Ｔｏと、本包装体の２３℃、６０％ＲＨにおける菌茸類１００ｇあたりの二酸化炭素透過量をＴｃとの間に、Ｔｃ≧Ｔｏの関係が成り立つ構成を採用したものであるが、好ましくは、７Ｔｏ≧Ｔｃ＞Ｔｏの関係が成り立つことであり、さらに好ましくは、５Ｔｏ≧Ｔｃ≧２Ｔｏの関係が成り立つことである。これにより、結果として、包装体の外観と、菌茸類の鮮度とをバランスよく保持することができる。
【００２９】
そして、本実施形態においては、上述した合成樹脂フィルムの２３℃、６０％ＲＨにおける菌茸類１００ｇあたりの酸素透過量Ｔ１と、上述した合成樹脂フィルムの２３℃、６０％ＲＨにおける菌茸類１００ｇあたりの二酸化炭素透過量Ｔ２との間に、Ｔ２≧Ｔ１の関係が成り立つことが好ましい。こうすることで、本包装体について、該包装体の外部から内部へ侵入する空気量と、該包装体の内部から外部へ放出されるガス量とのバランスを制御することができる。そのため、上記Ｔ２≧Ｔ１の関係が成り立つ場合には、結果として、包装体の外観と、菌茸類の鮮度とをバランスよく保持することができる。また、本実施形態において、上記酸素透過量Ｔ１と、上記二酸化炭素透過量Ｔ２との間には、７Ｔ１≧Ｔ２＞Ｔ１の関係が成り立つとより好ましく、５Ｔ１≧Ｔ２≧２Ｔ１の関係が成り立つとさらに好ましい。
【００３０】
また、本包装体における菌茸類が収容されている側の面に対する水の接触角、すなわち、本包装体を構成する包装袋の内表面に対する水の接触角は、好ましくは、３°以上６０°以下であり、より好ましくは、５°以上５５°以下であり、さらに好ましくは、１０°以上５０°以下であり、最も好ましくは、１０°以上３０°以下である。こうすることで、包装体内の菌茸類から放出される微量の水蒸気により、該包装体の内表面に結露が発生することを抑制できる。
なお、水の接触角の測定方法としては、たとえば、協和界面科学社製、ＤＲＯＰＭＡＳＴＥＲ−５０１等の市販の接触角計を使用し、測定対象表面に精製水２μＬを着滴して７秒後の接触角を液適法にて測定する手法がある。
【００３１】
また、本包装体において、菌茸類を包装するために用いる合成樹脂フィルムのＨａｚｅ値は、好ましくは、２０％以下であり、より好ましくは、１０％以下であり、さらに好ましくは、６％以下である。こうすることで、内部視認性に優れるという観点において、見栄えに優れた包装体とすることができる。一方、上記Ｈａｚｅ値の下限値は、特に限定されず、０％に近いほど好ましい。なお、上記Ｈａｚｅ値は、ＪＩＳ−Ｋ−７１３６に準拠した方法で測定することができる。
【００３２】
また、本包装体内に収容する菌茸類の量は、消費者の需要や、製造コストのバランスを向上させる観点から、たとえば、１２０ｇ以上３５０ｇ以下であることが好ましい。
【００３３】
次に、菌茸類を包装するために用いる合成樹脂フィルムについて説明する。
【００３４】
合成樹脂フィルムを構成する材料は、菌茸類の包装に用いることのできるものであり、かつ、かかる合成樹脂フィルムのガス透過量について、上述した２つの条件を満たすように制御することができるものであれば限定されない。合成樹脂フィルムを構成する材料の具体例としては、ポリエチレン、ポリプロピレン、ポリスチレン及びエチレン−酢酸ビニル共重合樹脂等が挙げられる。これらはホモポリマーであってもかまわないし、コポリマーであってもよく、これらホモポリマーやコポリマーを２種類以上含むブレンド物であってもよい。つまり、本実施形態における合成樹脂フィルムは、各種樹脂材料の中でも、ポリエチレン、ポリプロピレン、ポリスチレン及びエチレン−酢酸ビニル共重合樹脂からなる群より選択される１種以上の樹脂を含む樹脂層を有したものであることが好ましい。また、本実施形態において、かかる樹脂層は、防曇剤を含むものであることが好ましい。こうすることで、包装体内の菌茸類から放出される微量の水蒸気により、該包装体の内表面に結露が発生することを抑制できる。
本実施形態において、合成樹脂フィルムが防曇剤を含む上記樹脂層を有している場合、樹脂層全量に対する上記防曇剤の含有量は、包装体の外観と、菌茸類の鮮度とをバランスよく保持する観点から、好ましくは、０．１重量％以上５重量％以下であり、さらに好ましくは、０．３重量％以上２．５重量％以下である。
【００３５】
本実施形態において、上記防曇剤としては、多価アルコールの脂肪酸エステル、高級脂肪族アミンのエチレンオキサイド付加物など公知の防曇剤であれば使用することができる。その具体例としては、グリセリンモノステアレート、ジグリセリンラウレート、デカグリセリンラウレート及びソルビタンステアレート等が挙げられる。
【００３６】
また、本実施形態において、合成樹脂フィルムを構成する上述に例示した樹脂材料の融点は、包装体の製造効率を向上させる観点から、好ましくは、７５℃以上１７０℃以下であり、より好ましくは、７５℃以上１６５℃以下であり、さらに好ましくは、８５℃以上１６０℃以下である。
【００３７】
また、本実施形態に係る合成樹脂フィルムは、延伸フィルムであっても、無延伸フィルムであってもよいが、菌茸類の呼吸量と、合成樹脂フィルムのガス透過量とのバランスを高度に制御する観点から、無延伸フィルムであることが好ましい。また、合成樹脂フィルムが延伸フィルムである場合、菌茸類の呼吸量と、合成樹脂フィルムのガス透過量とのバランスを高度に制御する観点から、該フィルムの長手方向（ＭＤ方向）と幅方向（ＴＤ方向）の両方向に対して５倍以下の延伸処理が施されたものであることが好ましい。
【００３８】
また、本実施形態に係る合成樹脂フィルムは、上述した材料により形成された単層フィルムであってもよいし、厚み方向に複数の層が積層された多層フィルムであってもよい。ここで、本実施形態に係る合成樹脂フィルムが上記多層フィルムである場合、かかるフィルムは、包装体内の菌茸類から放出される微量の水蒸気により、該包装体の内表面に結露が発生することを抑制する観点から、少なくとも一方の面に防曇剤を含む上記樹脂層を有していることが好ましく、包装体の製造効率を向上させる観点から、両面に防曇剤を含む上記樹脂層を有しているとさらに好ましい。また、本実施形態に係る合成樹脂フィルムが厚み方向に３層以上の層が積層された積層構造を有する多層フィルムである場合、包装袋の防曇特性を安定させる目的で、該多層フィルムの両面を構成する２つの最外層以外の層に対して防曇剤を含有させてもよい。
【００３９】
また、本実施形態に係る合成樹脂フィルムの層構造は、たとえば、該フィルムの厚み方向において、防曇剤を含む上記樹脂層と、中間層と、防曇剤を含む上記樹脂層とがこの順で積層した３層以上の積層構造を有していてもよい。この場合、上記中間層は、単層構造に限定されず、厚み方向に２以上の層が積層された多層構造であってもよい。また、フィルムの最外層は、防曇剤を含む上記樹脂層に限定されない。
【００４０】
本実施形態に係る合成樹脂フィルムの厚さは、たとえば２０μｍ以上４０μｍ以下とすればよい。フィルムが薄すぎると、強度が不足する懸念がある。一方、フィルムが厚すぎると、製造コストが高くなるため実用性が低下する。
【００４１】
また、本実施形態に係る合成樹脂フィルムには、そのガス透過量を調整するために、微細孔が穿孔されていてもよい。ただし、本実施形態に係る合成樹脂フィルムは、菌茸類を包装してからの時間経過に伴って、包装体が僅かに膨らむことにより、その外観に変化が生じることを抑制する観点から、微細孔が穿孔されていないものであることが好ましい。
【００４２】
上記合成樹脂フィルムの成型方法としては、押出法（Ｔダイ法、インフレーション法）、カレンダーリング法等の手法を採用することができる。フィルムを成型する際、必要に応じて防曇剤等の添加物を混練してもかまわないし、２種類以上の樹脂をブレンドしてもかまわない。また、フィルムに延伸処理やアニーリングなどを施してもかまわない。これらのフィルム表面にシーラント層を設けたものでも、何らかの機能を付与するためにコーティングしたフィルムであってもよい。
【００４３】
ここで、本包装体において、菌茸類を包装するために用いる合成樹脂フィルムの製造方法は、以下の３つの条件に係る各種因子を高度に制御することが特に重要である。すなわち、以下の３つの条件に係る各種因子を高度に制御する製造方法によって得られた合成樹脂フィルムを用いることで、初めて、本包装体を作製することができる。なお、本包装体において、菌茸類を包装するために用いる合成樹脂フィルムは、以下の３つの条件に係る各種因子を高度に制御しさえすれば、その他の公知の製造条件を組み合わせることにより、作製することができる。
（１）合成樹脂フィルムを形成するために用いる樹脂材料の組み合わせ
（２）合成樹脂フィルムの層構成と製膜方法の組み合わせ
（３）合成樹脂フィルムのヒートシール加工条件
【００４４】
次に、本包装体の製造方法を説明する。
本包装体の製造方法としては、たとえば、以下の方法がある。
まず、上述した方法で作製した合成樹脂フィルムを準備する。次に、合成樹脂フィルムを所望のサイズに切り出した後、２枚のフィルムを重ね合わせ、シーラーを用いて３方にヒートシール加工を施して１０ｍｍ幅の熱シール部分を形成することにより、包装袋を作製する。次いで、包装袋の内部空間に所定量の菌茸類を収容する。その後、脱気シーラーを用いて、包装袋の内部空間に存在する空気を脱気しながら、該包装袋において未だ熱シール部分が形成されていない１方にヒートシール加工を施して１０ｍｍ幅の熱シール部分を形成し、本包装体を得る。また、本実施形態において、包装袋の内部空間の脱気方法は、上述した脱気シーラーを用いる手法に限定されず、公知の手法を採用することができる。
【００４５】
＜菌茸類の鮮度保持方法＞
本実施形態に係る菌茸類の鮮度保持方法は、上述した本包装体を用いて菌茸類を保存する方法である。具体的には、本実施形態に係る菌茸類の鮮度保持方法は、合成樹脂フィルムからなる包装袋の内部空間に菌茸類を収容する工程と、上記包装袋を脱気しながら密封することにより上述した本実施形態に係る菌茸類入り包装体（本包装体）を得る工程と、を含む。こうすることで、得られた包装体の外観を保持しつつ、菌茸類の鮮度を長期間維持することができる。
【００４６】
以上、本発明の実施形態について述べたが、これらは本発明の例示であり、上記以外の様々な構成を採用することもできる。
【実施例】
【００４７】
以下、本発明を実施例および比較例により説明するが、本発明はこれらに限定されるものではない。
【００４８】
（実施例１）
まず、線状低密度ポリエチレン樹脂（プライムポリマー社製、エボリューＳＰ３０１０、融点：１２４℃）と、防曇剤マスターバッチ（理研ビタミン社製、リケマスターＥＡＲ−５、防曇剤を１２重量％の割合で含む）とを混合することにより、合成樹脂フィルムを作製するために用いる樹脂組成物を準備した。このとき、樹脂組成物全量に対する線状低密度ポリエチレン樹脂の含有量が、９０重量％となり、樹脂組成物全量に対する防曇剤マスターバッチの含有量が１０重量％となるように、両者を混合した。
次に、準備した上記樹脂組成物を空冷インフレーション共押出機（北進産業社製、ＨＭ５５Ｈ型）に投入し、空冷インフレーション法により、厚さ３０μｍの合成樹脂フィルムを作製した。得られたフィルムは、継目を有しない無端状のフィルムであった。
次に、得られた合成樹脂フィルムを所定のサイズに切り出した後、インパルスシーラー（富士インパルス社製、ＦＩ−４００Ｙ−１０ＰＫ）を用いて三方にヒートシール加工を施して１０ｍｍ幅の熱シール部分を形成することにより実施例１の包装袋を得た。
次に、得られた包装袋（内寸：１８０ｍｍ×２１０ｍｍ）の内部空間にシメジ１８０ｇを収容した。次いで、脱気シール機（富士インパルス社製、Ｖ−３０１）を用いて、包装袋の内部空間が脱気状態となるように目視で確認しながら、該包装袋における残りの一方に１０ｍｍ幅の熱シール部分を形成することにより、実施例１のシメジ入り包装体を得た。得られたシメジ入り包装体の内表面積は、７．２×１０−２ｍ２であった。
【００４９】
（実施例２）
線状低密度ポリエチレン樹脂に代えて低密度ポリエチレン樹脂（住友化学社製、スミカセンＦ−２１８−０、融点：１０８℃）を用い、該低密度ポリエチレン樹脂と防曇剤マスターバッチ（理研ビタミン社製、リケマスターＥＡＲ−５、防曇剤を１２重量％の割合で含む）とを混合して得られた樹脂組成物を用いて合成樹脂フィルムを作製した点、厚さが４０μｍとなるように合成樹脂フィルムを製膜した点以外は、実施例１と同様の方法で、実施例２のシメジ入り包装体を得た。なお、実施例２のシメジ入り包装体についても、その内表面積は、７．２×１０−２ｍ２であった。また、合成樹脂フィルムを作製するために用いた上記樹脂組成物全量に対する低密度ポリエチレン樹脂の含有量は、９０重量％であり、該樹脂組成物全量に対する防曇剤マスターバッチの含有量は１０重量％であった。
【００５０】
（実施例３）
線状低密度ポリエチレン樹脂に代えて高密度ポリエチレン樹脂（プライムポリマー社製、ハイゼックス３３００Ｆ、融点：１３２℃）を用い、該高密度ポリエチレン樹脂と防曇剤マスターバッチ（理研ビタミン社製、リケマスターＥＡＲ−５、防曇剤を１２重量％の割合で含む）とを混合して得られた樹脂組成物を用いて合成樹脂フィルムを作製した点以外は、実施例１と同様の方法で、実施例３のシメジ入り包装体を得た。なお、実施例３のシメジ入り包装体についても、その内表面積は、７．２×１０−２ｍ２であった。また、合成樹脂フィルムを作製するために用いた上記樹脂組成物全量に対する高密度ポリエチレン樹脂の含有量は、９０重量％であり、該樹脂組成物全量に対する防曇剤マスターバッチの含有量は１０重量％であった。
【００５１】
（実施例４）
まず、ポリプロピレン樹脂（住友化学社製、ノーブレンＦＳ２０１１ＤＧ３、融点１：５８℃）と、防曇剤マスターバッチ（理研ビタミン社製、リケマスターＰＡＲ−３８０、防曇剤を１０重量％の割合で含む）とを混合することにより、合成樹脂フィルムを作製するために用いる樹脂組成物を準備した。このとき、樹脂組成物全量に対するポリプロピレン樹脂の含有量が、８８重量％となり、樹脂組成物全量に対する防曇剤マスターバッチの含有量が１２重量％となるように、両者を混合した。次に、準備した上記樹脂組成物をＴダイ押出機に投入し、マルチマニホールドＴダイ法により、厚さ２５μｍの合成樹脂フィルムを作製した。
次に、得られた合成樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、実施例４の包装袋を作製した。
次に、得られた包装袋（内寸：１８０ｍｍ×２１０ｍｍ）の内部空間にシメジ１８０ｇを収容した。次いで、脱気シール機（富士インパルス社製、Ｖ−３０１）を用いて、包装袋の内部空間が脱気状態となるように目視で確認しながら、該包装袋における残りの一方に１０ｍｍ幅の熱シール部分を形成することにより、実施例４のシメジ入り包装体を得た。得られたシメジ入り包装体の内表面積は、７．２×１０−２ｍ２であった。
【００５２】
（実施例５）
以下の方法で、樹脂層と、中間層と、樹脂層とが、厚み方向にこの順で積層された３層構造を有する厚さ２５μｍの合成樹脂フィルムを作製した。
まず、ポリプロピレン樹脂（住友化学社製、ノーブレンＦＳ２０１１ＤＧ３、融点１：５８℃）と、防曇剤マスターバッチ（理研ビタミン社製、リケマスターＰＡＲ−３８０、防曇剤を１０重量％の割合で含む）と、プロピレン−１−ブテン共重合体（三井化学社製、タフマー（登録商標）ＸＭ７０７０）を混合することにより、上記樹脂層を作製するために用いる樹脂組成物を準備した。このとき、樹脂組成物全量に対するポリプロピレン樹脂の含有量が、７８重量％となり、樹脂組成物全量に対する防曇剤マスターバッチの含有量が１２重量％となり、樹脂組成物全量に対するプロピレン−１−ブテン共重合体の含有量が１０重量％となるように、各原料成分を混合した。
また、上記中間層を形成するために用いる材料としては、低密度ポリエチレン樹脂（住友化学社製、スミカセンＦ−２１８−０）を準備した。
【００５３】
次に、樹脂層を作製するために用いる上記樹脂組成物と、中間層を形成するために用いる上記材料を、Ｔダイ押出機に投入し、マルチマニホールドＴダイ法（共押出Ｔダイ法）により、厚さ５μｍの樹脂層と、厚さ１５μｍの中間層と、厚さ５μｍの樹脂層とが、厚み方向にこの順で積層された３層構造を有する厚さ２５μｍの合成樹脂フィルムを作製した。
次に、得られた合成樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、実施例５の包装袋を作製した。
次に、得られた包装袋（内寸：１８０ｍｍ×２１０ｍｍ）の内部空間にシメジ１８０ｇを収容した。次いで、脱気シール機（富士インパルス社製、Ｖ−３０１）を用いて、包装袋の内部空間が脱気状態となるように目視で確認しながら、該包装袋における残りの一方に１０ｍｍ幅の熱シール部分を形成することにより、実施例５のシメジ入り包装体を得た。得られたシメジ入り包装体の内表面積は、７．２×１０−２ｍ２であった。
【００５４】
（比較例１）
厚さ２５μｍの防曇２軸延伸ポリプロピレンフィルム（東洋紡社製、パイレンフィルム−ＯＴ：Ｐ５５６２）を合成樹脂フィルムとして準備した。次に、かかる合成樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、比較例１の包装袋を作製した。
次に、得られた包装袋（内寸：１８０ｍｍ×２１０ｍｍ）の内部空間にシメジ１８０ｇを収容した。次いで、脱気シール機（富士インパルス社製、Ｖ−３０１）を用いて、包装袋の内部空間が脱気状態となるように目視で確認しながら、該包装袋における残りの一方に１０ｍｍ幅の熱シール部分を形成することにより、比較例１のシメジ入り包装体を得た。得られたシメジ入り包装体の内表面積は、７．２×１０−２ｍ２であった。
【００５５】
得られた実施例１〜５および比較例１の合成樹脂フィルム、および実施例１〜５および比較例１のシメジ入り包装体について、下記に示す測定及び評価を行った。
また、以下の評価に用いる各シメジ入り包装体は、３０℃で３時間保存した後、１０℃で４日間保存したものを使用した。後述においては、上述した条件で保存した後の状態にあるシメジ入り包装体を、保存後のシメジ入り包装体と称して説明する。
【００５６】
・合成樹脂フィルムの２３℃、６０％ＲＨにおける酸素透過量：合成樹脂フィルムの酸素透過量は、モコン（ＭＯＣＯＮ）社製の酸素透過率測定装置（オキシトラン（登録商標）ＯＸ−ＴＲＡＮ  １／５０）を使用して、ＪＩＳ  Ｋ７１２６−２における付属書Ｂに準拠した方法で測定した。測定条件は、２３℃、６０％ＲＨに設定した。なお、単位は、ｃｃ／ｍ２・ｄａｙ・ａｔｍである。
【００５７】
・合成樹脂フィルムの２３℃、６０％ＲＨにおける二酸化炭素透過量：合成樹脂フィルムの二酸化炭素透過量は、モコン（ＭＯＣＯＮ）社製の二酸化炭素透過率測定装置（ＰＥＲＭＡＴＲＡＮ−Ｃ  ４／４１）を使用し、ＪＩＳ Ｋ７１２６−２における付属書Ｂに準拠した方法で測定した。測定条件は、２３℃、６０％ＲＨに設定した。なお、単位は、ｃｃ／ｍ２・ｄａｙ・ａｔｍである。
【００５８】
・水の接触角：得られた各包装袋の内表面について、接触角計（協和界面科学社製、ＤＲＯＰＭＡＳＴＥＲ−５０１）を用い、測定面に精製水２μＬを着滴してから７秒後の接触角を液滴法にて測定し、得られた測定値について以下の基準で評価した。なお、単位は、°である。
○：１０°以上３０°以下であった。
△：３０°よりも高い値であり、６０°以下であった。
×：６０°よりも高い値であった。
【００５９】
得られた保存後のシメジ入り包装体については、下記に示す評価を行った。その結果を、下記表１に示す。
【００６０】
・外観（膨らみ）：保存後のシメジ入り包装体の外観を目視にて観察し、その外観について以下の基準で評価した。
◎：包装体は膨らんでいなかった。
○：包装体はやや膨らんでいるものの、実用上問題ないレベルであった。
×：包装体が膨らんでいた。
【００６１】
・臭気：保存後のシメジ入り包装体内に収容したシメジの臭いを熟練したパネラーが以下の基準で評価した。
◎：異臭はなかった。
○：極わずかに異臭が発生していたが、実用上問題の無いレベルであった。
×：異臭が発生していた。
【００６２】
・シメジの色：保存後のシメジ入り包装体内に収容したシメジの色を目視にて観察し、以下の基準で評価した。
◎：シメジに変色（褐変）は生じていなかった。
○：シメジに僅かな変色（褐変）が生じていたものの、実用上問題の無いレベルであった。
×：シメジが変色（褐変）していた。
【００６３】
・結露：保存後のシメジ入り包装体を目視にて観察し、以下の基準で評価した。
◎：包装体の内表面に結露は生じていなかった、または小粒状或いは膜状の結露が包装体の内表面に発生しているものの、該包装体の内部に収容したシメジを外部から鮮明に視認することができた。
○：包装体における一部の内表面に霧状或いは微粒子状の結露が発生しており、部分的に該包装体の内部に収容したシメジを外部から視認しづらい箇所があるものの、大部分においてはシメジを外部から鮮明に視認することができた（実用上問題ないレベルであった。）。
×：包装体の内表面における大部分に霧状の結露が発生しており、該包装体の内部に収容したシメジを外部から鮮明に視認することが困難であった。
【００６４】
【表１】
2018070248.tif 000002
【００６５】
実施例１〜５のシメジ入り包装体は、いずれも、その外観を保持しつつ、収容したシメジの鮮度を長期間保持することができるものであった。一方、比較例１のシメジ入り包装体は、その外観が変化した点、異臭が生じた点において、要求水準を満たすものではなかった。